(57)【要約】【課題】樹脂フィルムのような基板上にも線幅の細い配線を形成できる、焼結温度の低い導電性材料を提供する。【解決手段】本発明による導電性材料は、平均粒子径が１μｍ〜８０μｍの第１の銅粒子と、平均粒径が１〜３０ｎｍの第２の銅粒子とを含み、前記第１の銅粒子と前記第２の銅粒子との割合を質量基準において１：０．０５４〜１：０．３６の範囲とする。【選択図】図３
2013161544.tif 000002
【特許請求の範囲】
【請求項１】
平均粒子径が１μｍ〜８０μｍの第１の銅粒子と、平均粒径が１ｎｍ〜３０ｎｍの第２の銅粒子とを含んでなり、
前記第１の銅粒子と前記第２の銅粒子との割合が、質量基準において１：０．０５４〜１：０．３６の範囲であることを特徴とする、導電性材料。
【請求項２】
前記第２の銅粒子がコロイド状態にある、請求項１に記載の導電性材料。
【請求項３】
前記第２の銅粒子が、水と、ポリビニルピロリドン、ポリエチレンイミン、炭素数２〜１２のモノまたはジアルキルアミン、三級アミン、およびアラビアゴム、キサンタンガム、ポリサッカロイド、でんぷん、ゼラチン、および寒天からなる群から選択される少なくとも１種とからなる分散媒中に分散したコロイド状態にある、請求項２に記載の導電性材料。
【請求項４】
粘度が１０ｃＰ以上である、請求項３に記載の導電性材料。
【請求項５】
請求項１〜４のいずれか一項に記載の導電性材料を焼結した導電体であって、隣接する前記第１の銅粒子の空隙に、前記第２の銅粒子が入り込み、前記第１の銅粒子と前記第２の銅粒子とが互いに融着していることを特徴とする、導電体。
【請求項６】
請求項５に記載の導電体を製造する方法であって、
分散媒中に分散したコロイド状態にある平均粒径が１ｎｍ〜３０ｎｍの第２の銅粒子を調製し、
平均粒子径が１μｍ〜８０μｍの第１の銅粒子とコロイド状態にある前記第２の銅粒子とを混合し、
前記混合物を、空気中または不活性ガス雰囲気下で１５０℃以下の温度で加熱し、分散剤の一部を除去しながら、前記第２の銅粒子を溶融させて前記第１の銅粒子と前記第２の銅粒子とを焼結させる、
ことを含んでなることを特徴とする、方法。
【請求項７】
前記加熱の前に、フィルム基材上に前記混合物を塗布することを含んでなる、請求項５または６に記載の方法。
【請求項８】
前記塗布がパターニングにより行われる、請求項７に記載の方法。
【発明の詳細な説明】
【技術分野】
【０００１】
本発明は導電性材料に関し、さらに詳細には、低温焼成が可能な銅粒子からなる導電性材料に関する。
【背景技術】
【０００２】
近年、電子機器や情報端末等の小型、軽量化に伴い、これら機器に使用される電子部品も小型化される傾向にあり、電子部品を実装するプリント配線基板においても、より微細な配線パターンを形成できるような材料が求められている。
【０００３】
微細な配線パターニングは、従来からフォトリソグラフィー法によって銅箔をエッチングすることにより行われてきたが、近年、フォトリソグラフィー法よりも安価でプリント配線板を形成できる印刷法によって微細配線パターンを実現しようという試みがなされている。例えば、金属微粒子を含むインクを直接、基板上に印刷し、焼成することにより配線パターンを形成することが試みられている。しかしながら、導電性を向上させるためには、金属微粒子が溶融して互いに融着する程度まで加熱する必要があり、数百℃の温度を必要とすることから、可撓性の基板である樹脂フィルム上に配線パターニングを行うと、基板が焼成温度に耐えられないという問題があった。
【０００４】
上記の問題を解消するため、より低い温度で焼成できる導電性材料が提案されている。例えば、特開２００６−２７９０３８号公報（特許文献１）には、低温焼成できるプリント配線板用の導電性材料が開示されており、粒径の互いに異なるナノオーダーの金属粒子を混合することによって、１８０℃〜３００℃での焼成が可能になるとされている。また、特開２００９−２９５９６５号公報（特許文献２）には、好ましい粒径範囲が６０ｎｍ〜１００ｎｍの第１の金属粒子と、好ましい粒径範囲が２ｎｍ〜１０ｎｍの第２の金属粒子とを混合することにより、焼成が１４０℃未満の温度で焼成できるような導電性材料が提案されている。
【先行技術文献】
【特許文献】
【０００５】
【特許文献１】特開２００６−２７９０３８号公報
【特許文献２】特開２００９−２９５９６５号公報
【発明の概要】
【発明が解決しようとする課題】
【０００６】
上記特許文献に記載のように、金属粒子の粒径が小さくなればなるほど見かけ上の融点が低下するため低温で焼成することができる（サイズ効果）。しかしながら、ナノオーダーの粒径を有する金属粒子は非常に高価であるため、汎用のプリント配線基板に適用するのが困難であった。また、上記のような数ナノオーダーの粒径を有する金属粒子は、その製造プロセスに起因して、現在のところその供給量が少なく、大量にナノ微粒子を使用することができない。
【０００７】
本発明者らは、今般、粒径がミクロンオーダーサイズの銅粒子であっても、粒径がナノオーダーサイズの銅粒子を特定の割合で混合することにより、焼結温度を低くできることがわかった。そして、このような混合物からなる導電性材料を印刷技術と組み合わせることにより、樹脂フィルムのような基板上にも線幅の細い配線を形成できるとの知見を得た。
【０００８】
したがって、本発明の目的は、樹脂フィルムのような基板上にも線幅の細い配線を形成できる、焼結温度の低い導電性材料を提供することである。
【０００９】
また、本発明の別の目的は、上記のような導電性材料を焼結した導電体を提供することである。
【００１０】
さらに、本発明の別の目的は、上記導電体を製造する方法を提供することである。
【課題を解決するための手段】
【００１１】
本発明による導電性材料は、平均粒子径が１μｍ〜８０μｍの第１の銅粒子と、平均粒径が１ｎｍ〜３０ｎｍの第２の銅粒子とを含んでなり、
前記第１の銅粒子と前記第２の銅粒子との割合が、質量基準において１：０．０５４〜１：０．３６の範囲であることを特徴とするものである。
【００１２】
また、本発明による態様においては、前記第２の銅粒子がコロイド状態にあることが好ましい。
【００１３】
また、本発明による態様においては、前記第２の銅粒子が、水と、ポリビニルピロリドン、ポリエチレンイミン、炭素数２〜１２のモノまたはジアルキルアミン、三級アミン、およびアラビアゴム、キサンタンガム、ポリサッカロイド、デンプン、ゼラチン、および寒天からなる群から選択される少なくとも１種とからなる分散媒中に分散したコロイド状態にあることが好ましい。
【００１４】
また、本発明による態様においては、導電性材料の粘度が１０ｃＰ以上である
【００１５】
また、本発明の別の態様である導電体は、導電性材料を焼結した導電体であって、隣接する前記第１の銅粒子の空隙に、前記第２の銅粒子が入り込み、前記第１の銅粒子と前記第２の銅粒子とが互いに融着していることを特徴とするものである。
【００１６】
また、本発明の別の態様である導電体の製造方法は、分散媒中に分散したコロイド状態にある平均粒径が１ｎｍ〜３０ｎｍの第２の銅粒子を調製し、
平均粒子径が１μｍ〜８０μｍの第１の銅粒子とコロイド状態にある前記第２の銅粒子とを混合し、
前記混合物を、不活性ガス雰囲気下で１５０℃以下の温度で加熱し、分散剤の一部を除去しながら、前記第２の銅粒子を溶融させて前記第１の銅粒子と前記第２の銅粒子とを焼結させる、
ことを含んでなることを特徴とするものである。
ましい。
【００１７】
また、本発明による態様においては、前記加熱の前に、フィルム基材上に前記混合物を塗布することを含んでなることが好ましい。
【００１８】
また、本発明による態様においては、前記塗布がパターニングにより行われることが好ましい。
【発明の効果】
【００１９】
本発明による導電性材料は、平均粒子径が１μｍ〜８０μｍの第１の銅粒子と、平均粒径が１ｎｍ〜３０ｎｍの第２の銅粒子とを、質量基準において１：０．０５４〜１：０．３６の割合で含むため、焼結温度を１５０℃以下とすることができる。そのため、導電性材料を印刷技術と組み合わせることにより、樹脂フィルムのような基板上にも線幅の細い配線を形成できる。また、本発明による導電性材料は、比較的高価な材料である第２の銅粒子を質量割合で０．５〜２６％程度しか含まないため、材料全体としての製造コストが安価である。
【図面の簡単な説明】
【００２０】
【図１】第１および第２の銅粒子の配合割合が適切な場合の導電性材料の断面模式図である。
【図２】第２の銅粒子の配合割合が少ない場合の導電性材料の断面模式図である。
【図３】実施例１で用いたナノ銅粒子コロイド溶液のＴＥＭ写真である。
【発明を実施するための形態】
【００２１】
＜導電性材料＞
本発明による導電性材料は、平均粒子径が１μｍ〜８０μｍの第１の銅粒子と、平均粒径が１ｎｍ〜３０ｎｍの第２の銅粒子とを必須成分として含む。本明細書中、「平均粒径」とは、第１の銅粒子については、レーザー回折散乱式粒度分布測定装置等によって測定される数平均粒径（Ｄ５０）を意味し、第２の銅粒子については、透過型電子顕微鏡観察により測定される銅粒子の直径を複数測定し、その平均を算出した値をいうものとする。
【００２２】
第１の銅粒子は、平均粒径が１μｍ〜８０μｍの範囲にあるものである。この程度の粒径を有する銅粒子は、通常、融点が約１０８３℃であり、高温で焼成しなければ銅粒子どうしが融着して導電性を有する材料にはならない。一方、平均粒径がナノオーダーにある銅粒子は、サイズ効果により見かけの融点が下がり、例えば平均粒子径が１ｎｍ〜３０ｎｍの範囲にある銅粒子では、その溶融温度は１５０℃程度となる。本発明においては、このようなナノサイズの第２の銅粒子を、第１の銅粒子に、質量基準において１：０．０５４〜１：０．３６の範囲で添加することにより、１５０℃程度の温度であっても、第２の銅粒子を溶融させて第１の銅粒子と前記第２の銅粒子とを焼結させることができることを見出したものである。その理由は定かではないが以下のように考えられる。
【００２３】
第１の銅粒子と第２の銅粒子とは、それらの粒径が、数十倍ないし数万倍程度異なるため、両者を混合した場合、第２の銅粒子は、隣接する第１の銅粒子の空隙に入り込む。第１および第２の銅粒子の含有量が質量基準において１：０．０５４〜１：０．３６の範囲にある場合、図１に示すように、隣接する第１の銅粒子の空隙に第２の銅粒子が入り込み、第２の銅粒子が溶融した場合に第１の銅粒子のバインダーとして機能するため、焼結した際に高い導電性を実現できるものと考えられる。一方、第２の銅粒子の配合割合が１：０．０５４よりも低い場合、図２に示すように、第１の銅粒子によって形成される空隙に第２の銅粒子が充填されるものの、隣接する第１の銅粒子の空隙に第２の銅粒子が入り込みにくくなるため、導電性に劣るものと思われる。第２の銅粒子の配合割合は多いほど、見かけの溶融温度が下がり、また、導電性材料の導電率も低下するものの、平均粒径が１ｎｍ〜３０ｎｍの範囲にある銅粒子（第二の銅粒子）は、後記するように特殊な製造方法によらなければ製造できないため、現状では非常に高価であり、その使用に際してはできるだけ少ないことがコストの観点からは好ましいと言える。本願発明においては、上記したように、平均粒径が１ｎｍ〜３０ｎｍの範囲にある銅粒子（第二の銅粒子）が、平均粒径が１μｍ〜８０μｍの範囲にある第一の銅粒子どうしを結合させるバインダーとしての機能を有するため、上記したような少量であっても、即ち、銅粒子全体に対して第２の銅粒子が質量割合で０．５〜２６％程度しか含まれていなくても、導電性材料の導電性を向上させることができる。
【００２４】
本発明において使用する平均粒径が１μｍ〜８０μｍの範囲にある第１の銅粒子は、従来公知の方法によって製造することができ、例えば、湿式還元法やアトマイズ法によって製造することができるが、より粒子形状が均一で、粒度にばらつきのないものが得られるアトマイズ法によって製造されたものを好適に使用することができる。このような銅粒子は、市販のものを使用してもよく、例えば、エプソンアトミックス株式会社等から入手できるＰＦ−７Ｆ等を好適に使用することができる。
【００２５】
本発明において使用する平均粒径が１ｎｍ〜３０ｎｍの範囲にある第２の銅粒子は、水中プラズマ法、マイクロウェーブ法、活性液面連続真空蒸着法等によって得ることができる。水中プラズマ法とは、例えば、塩化銅水溶液中に電極を挿入し、電極間にプラズマを発生させることにより、１０ｎｍ程度の粒子径を有する銅粒子を得る方法である。また、マイクロウェーブ法とは、銅塩と還元剤とを含む混合溶液を昇温してマイクロ波を照射し、混合溶液を冷却することによりナノオーダーの銅粒子を得る方法であり、例えば、特開２００８−７５１８１号公報に記載されたような方法によって上記したような平均粒径を有する銅粒子を得ることができる。また、活性液面連続真空蒸着法とは、銅の固体原料を真空中で加熱した蒸発させ、原子状となった銅を、界面活性剤を含んだ液体表面に吸着させることによりナノオーダーの銅粒子を得る方法であり、例えば、特開２００８−１５０６３０号公報に記載されたような方法によって上記したような平均粒径を有する銅粒子を得ることができる。上記した製造方法のなかでも、粒径が小さく均一なものが得られる活性液面連続真空蒸着法によって製造された第２の銅粒子を好適に使用することができる。
このような銅粒子は、市販のものを使用してもよく、例えば、立山マシン株式会社等から入手できる５ｎｍ銅ナノ粒子分散液等を好適に使用することができる。
【００２６】
本発明による導電性材料においては、上記した第２の銅粒子がコロイド状態で存在することが好ましい。コロイド状態とすることにより、後記のように導電性材料をインクとして印刷技術に適用する際、第２の銅粒子のインク中での分散安定性を向上させることができる。
【００２７】
第２の銅粒子をコロイド状態とするには、上記したような平均粒径が１〜２０ｎｍの範囲にある銅粒子を適当な分散媒によって溶媒中に分散させればよい。溶媒としては、水、エチレングリコール、トルエン等の有機溶剤が挙げられ、また、分散媒としては、銅粒子と配位結合が可能なノニオン、カチオン、アニオン系界面活性剤を制限なく使用できる。溶媒として水を使用する場合、分散媒は、ポリビニルピロリドン、ポリエチレンイミン、炭素数２〜１２のモノまたはジアルキルアミン、三級アミン、およびアラビアゴム、キサンタンガム、ポリサッカロイド、デンプン、ゼラチン、または寒天を使用することが好ましい。このような分散媒を使用することにより、導電性材料中での銅粒子の分散安定性のみならず、銅粒子の酸化を抑制することができるため、導電性材料を焼結した際の導電性が著しく向上する。
【００２８】
上記した第２の銅粒子のコロイドには、第２の銅粒子が質量基準において２０〜４０％含まれていることが好ましい。コロイド中の第２の銅粒子の含有量が２０％よりも低いと、第１および第２の銅粒子の含有量の割合を上記した範囲とするために、多量のコロイド溶液が必要となり、導電性材料を焼結して導電体とする際の加熱工程に時間を要してしまう。一方、コロイド中の第２の銅粒子の含有量が４０％よりも高いと、導電性材料中で第２の銅粒子どうしが凝集してしまい、導電性インクを調製した場合に、第２の銅粒子の分散状態が不均一となる場合がある。
【００２９】
第１の銅粒子と第２の銅粒子とを上記した範囲となるように混合することにより、両者が均一に分散した導電性材料を調製することができる。
【００３０】
＜導電体の製造方法＞
第１の銅粒子と第２の銅粒子とを含む導電性材料は焼結することにより導電体とすることができる。本発明による導電性の製造方法について、以下、説明する。
【００３１】
先ず、分散媒中に分散したコロイド状態にある平均粒径が１ｎｍ〜３０ｎｍの第２の銅粒子を調製する。コロイド溶液中の第２の銅粒子の含有量は、上記したように質量基準において２０〜４０％含まれていることが好ましい。
【００３２】
次いで、このコロイド状態にある第２銅粒子と第１の銅粒子とを、質量基準において１：０．０５４〜１：０．３６の範囲となるように混合する。この混合物の粘度は、第２の銅粒子の調製時に使用した分散媒（水など）の種類や量によって異なってくるが、混合物の基材への塗布性等を考慮すると、１〜１００ｍＰａ・ｓ程度であることが好ましい。後記するような塗布法によって本発明の導電性材料を基材上に塗布する場合は、上記したような粘度範囲にあることが好ましいが、所望の塗膜の厚さ（高さ）を１回の塗布により実現するためには、ある程度の粘度を有していた方が好ましく、概ね１０ｍＰａ・ｓ程度の粘度がより好ましい。例えば、分散媒として水を使用し、コロイド溶液中の第２の銅粒子の含有量を４０質量％とした場合、第２銅粒子を含むコロイド溶液に対して第１の銅粒子を、質量基準で約１．１の割合で添加して混合物を調製すると、混合物の粘度は約１０ｍＰａ・ｓ程度となる。
【００３３】
続いて、上記した混合物を基材上に塗布する。所望の配線パターンとなるように塗布するには、オフセット印刷法、グラビア印刷法、インクジェット印刷法等を好適に使用することができる。各印刷法によって適したインク粘度があるため、コロイド溶液の調製の際に、導電性材料が所望の粘度となるように適宜調製することができる。
【００３４】
本発明においては、後記するように、１５０℃程度の低温で銅粒子を焼結させることができる。そのため、基材としては、可撓性を有する樹脂フィルム等を好適に使用することができ、導電体材料をフレキシブル配線基板等にも適用することができる。このような樹脂フィルムとしては、特に制限なく使用することができ、従来のプリント配線用基板の他、例えば、ポリエチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等の樹脂フィルム等が挙げられる。
【００３５】
基材上に導電性材料を塗布した後、導電性材料を、不活性ガス雰囲気中で１５０℃以下の温度で加熱する。加熱により第２の銅粒子が溶融して第１の銅粒子間のバインダーとして機能するため、第１の銅粒子と第２の銅粒子とが焼結して一体化して導電体となる。また、塗布液中に含まれていた溶媒や分散媒が加熱により除去されるため、純度の高い導電体を形成することができる。不活性ガス雰囲気は、銅粒子が加熱の際に酸化されないようにするためのものであり、例えば、窒素やアルゴン等をフローさせながら、加熱することによって、銅粒子の酸化を防ぐことができる。
【００３６】
上記のようにして得られる導電体は、粒径がナノオーダーの銅粒子の含有割合が０．５〜２６％程度であっても導電性に優れるため、比較的安価な導電性材料が提供できる。また、この導電性材料は印刷技術を用いて所望のパターンに形成することができるため、プリント配線板に線幅の細い配線を形成できる。また、焼結温度を１５０℃以下とすることができるため、変形温度が１８０℃程度である汎用樹脂フィルムのような基板上にも線幅の細い配線を形成できる。
【実施例】
【００３７】
次に実施例を挙げて、本発明をさらに詳細に説明するが、本発明は、これら実施例に限定されるものではない。なお、特に断りのない限り、「％」は質量基準である。
【００３８】
実施例１
＜ナノ銅粒子コロイド溶液の調製＞
平均粒径が１ｎｍ〜３０ｎｍにある第２の銅粒子として、銅ナノ粒子分散液（立山マシン株式会社製）を使用し、この第２銅粒子を、水／ポリビニルピロリドンの混合溶媒（質量比で１：０．）中に２０％の含有量となるように添加して撹拌することによりコロイド溶液を調製した。この溶液中のナノ銅粒子を透過型電子顕微鏡で観察し、その粒径を測定した。１００個の銅粒子の直径を測定し、その平均値を算出したところ８ｎｍであった。
【００３９】
＜導電性材料の調製＞
上記のようにして得られたコロイド溶液７．２ｇ（第２の銅粒子３．６ｇを含有）に、平均粒径が１．８μｍの第１の銅粒子（ＰＦ−１Ｆ、エプソンアトミックス株式会社）を１０ｇ添加し、撹拌することにより導電性材料を調製した。第１の銅粒子と第２の銅粒子との混合割合は、１：０．３６であった。
【００４０】
＜導電体の作製＞
上記のようにして得られた導電性材料を、ガラス基板上に塗布し、窒素雰囲気下、１５０℃に加熱し、３０分間保持して銅粒子の焼結を行うことにより導電体を得た。得られた導電体の導電率を測定したところ、１．５×１０６Ｓ／ｍであった。
【００４１】
実施例２〜３
実施例１において、第１の銅粒子と第２の銅粒子の粒子径および混合割合を、下記表１に示すように変えた以外は、実施例１と同様にして導電体を作製し、導電率の測定を行った。
【００４２】
比較例１〜３
実施例１において、第１の銅粒子と第２の銅粒子の粒子径および混合割合を、下記表１に示すように変えた以外は、実施例１と同様にして導電体を作製した。しかしながら、比較例１〜３については、窒素雰囲気下、１５０℃に加熱し、３０分間保持しても銅粒子が焼結せず、導電性を測定することができなかった。
【００４３】
結果は、下記の表１に示される通りであった。
【表１】
2013161544.tif 000003
【符号の説明】
【００４４】
１  導電性材料
２  第１の銅粒子
３  第２の銅粒子
【図１】
2013161544.tif 000004
【図２】
2013161544.tif 000005
【図３】
2013161544.tif 000006